(57)【特許請求の範囲】
【請求項１】
浴室内において樹脂層が上面に露出してなる床構造であって、
金属箔からなる拘束層を有する制振シート材の前記拘束層とは反対側の面を繊維強化プラスチック層に積層した構成を有し、
前記制振シート材は、その拘束層を上層として配置されてなり、当該制振シート材の上層側において、更に繊維強化プラスチック層及び木質層の少なくとも一方の層が配置されてなることを特徴とする浴室の床構造。
【請求項２】
前記制振シート材の基材がブチル系ゴムを含むことを特徴とする請求項１に記載の浴室の床構造。
【請求項３】
前記制振シート材の基材が、ベンゾチアジル化合物、ベンゾトリアゾール化合物、ジフェニルアクリレート化合物、正リン酸エステル化合物、及び芳香族第２級アミン化合物から選ばれる少なくとも一種の制振性向上剤を含有することを特徴とする請求項１又は請求項２に記載の浴室の床構造。
【発明の詳細な説明】
【技術分野】
【０００１】
本発明は、浴室の床において制振性能を発揮する床構造に関する。
【背景技術】
【０００２】
浴室の床構造において、浴室内で発生した音を階下への伝播することを抑制すべく、床パネルの裏面に制振シートの片面を貼り合わせるとともに、その制振シートの他面に拘束部材を貼り合わせた構成が提案されている（特許文献１参照）。
【先行技術文献】
【特許文献】
【０００３】
【特許文献１】特開２００４−１３２０５９号公報
【発明の概要】
【発明が解決しようとする課題】
【０００４】
ところで、浴室内において樹脂層が上面に露出している床では、例えばシャワーを浴びたときに温水又は水が床面に落下することで音が生じやすい傾向にある。こうした音は、浴室内や浴室の外部において騒音となるおそれがあった。
【０００５】
本発明は、こうした実情に鑑みてなされたものであり、その目的は、浴室内において樹脂層が上面に露出している床に温水又は水が落下したときに生じる音を低減することのできる浴室の床構造を提供することにある。
【課題を解決するための手段】
【０００６】
上記の目的を達成するために、請求項１に記載の発明の浴室の床構造は、浴室内において樹脂層が上面に露出してなる床構造であって、金属箔からなる拘束層を有する制振シート材の前記拘束層とは反対側の面を繊維強化プラスチック層に積層した構成を有し、前記制振シート材は、その拘束層を上層として配置されてなり、当該制振シート材の上層側において、更に繊維強化プラスチック層及び木質層の少なくとも一方の層が配置されてなることを要旨とする。
【０００８】
請求項２に記載の発明は、請求項１に記載の浴室の床構造において、前記制振シート材の基材がブチル系ゴムを含むことを要旨とする。
請求項３に記載の発明は、請求項１又は請求項２に記載の浴室の床構造において、前記制振シート材の基材が、ベンゾチアジル化合物、ベンゾトリアゾール化合物、ジフェニルアクリレート化合物、正リン酸エステル化合物、及び芳香族第２級アミン化合物から選ばれる少なくとも一種の制振性向上剤を含有することを要旨とする。
【発明の効果】
【０００９】
本発明によれば、浴室内において樹脂層が上面に露出している床に温水又は水が落下したときに生じる音を低減することができる。
【図面の簡単な説明】
【００１０】
【図１】（ａ）本実施形態における浴室を示す概略断面図、（ｂ）は床構造を示す部分断面図。
【図２】床構造の変形例を示す部分断面図。
【図３】従来の床構造を示す部分断面図。
【発明を実施するための形態】
【００１１】
以下、本発明を具体化した実施形態について図面を参照して詳細に説明する。
図１（ａ）は、浴室の概略を断面で示している。本実施形態の浴室１１の床構造は、図１（ｂ）に拡大して示すように、発泡樹脂層１２上に第１の繊維強化プラスチック層１３、制振シート材１４、木質層１５、第２の繊維強化プラスチック層１６、及び樹脂層１７が順に積層されてなる。樹脂層１７の上面は、浴室１１内において露出している。制振シート材１４は、基材１４ａと金属箔からなる拘束層１４ｂとを有している。拘束層１４ｂとは反対側の面、すなわち基材１４ａの面には、第１の繊維強化プラスチック層１３が積層されている。
【００１２】
発泡樹脂層１２は、吸音層として配置されている。こうした発泡樹脂層１２は、断熱機能を発揮させたり、例えば集合住宅等において階下に音が伝播することを抑制したりする。発泡樹脂層１２を構成する発泡樹脂としては、特に限定されないが、高強度であって耐久性に優れるという観点から、発泡ウレタンを用いることが好ましい。発泡樹脂層１２の厚さは、例えば５〜５０ｍｍである。なお、発泡樹脂層１２を設けずに床構造を構成してもよい。
【００１３】
第１の繊維強化プラスチック層１３は、制振シート材１４とともに床構造を構成することで、浴室１１内で発生する音を低減する。第１の繊維強化プラスチック層１３を構成する繊維としては、例えばガラス繊維、炭素繊維、芳香族ポリアミド繊維等が挙げられる。繊維強化プラスチック層を構成するプラスチックとしては、特に限定されないが、例えば不飽和ポリエステル樹脂等の熱硬化性樹脂が好適に用いられる。第１の繊維強化プラスチック層１３の厚さは、例えば０．１〜１０ｍｍの範囲とされる。
【００１４】
制振シート材１４を構成する基材１４ａには、粘弾性を有する高分子材料が用いられる。こうした高分子材料の制振性能は、例えば、損失正接（ｔａｎδ）の値で示される。高分子材料としては、動的粘弾性の測定において、２０℃における損失正接（ｔａｎδ）の値が０．５以上の高分子材料が好適に用いられる。
【００１５】
高分子材料の具体例としては、熱可塑性樹脂、熱硬化性樹脂及びゴム類に分類される。熱可塑性樹脂としては、オレフィン系樹脂、ポリエステル系樹脂、ポリアミド系樹脂、スチレン・アクリロニトリル系樹脂、アクリル系樹脂、アクリルシリコン系樹脂、酢酸ビニル系樹脂、スチレン系樹脂、ポリカーボネート、ポリサルホン、ポリフェニレンエーテル、ポリオキシメチレン、ポリ塩化ビニル、ポリ塩化ビニリデン等が挙げられる。オレフィン系樹脂としては、高密度ポリエチレン、低密度ポリエチレン、直鎖状低密度ポリエチレン、ポリプロピレン、エチレン−プロピレン共重合体、エチレン−ブテン共重合体、エチレン−ヘキセン共重合体、エチレン−酢酸ビニル共重合体、エチレン−メタクリレート共重合体、アイオノマー樹脂等が挙げられる。ポリエステル系樹脂としては、ポリエチレンテレフタレート、ポリブチレンテレフタレート、各種ポリエステル系エラストマー等が挙げられる。ポリアミド系樹脂としては、ポリアミド６、ポリアミド６６、ポリアミド１１、ポリアミド１２、非晶性ポリアミド、ポリメタクリルイミド等が挙げられる。スチレン・アクリロニトリル系樹脂としては、ポリスチレン、スチレン−アクリロニトリル共重合体、スチレン−アクリロニトリル−ブタジエン共重合体、ポリアクリロニトリル等が挙げられる。
【００１６】
熱硬化性樹脂としては、エポキシ樹脂、フェノール樹脂、不飽和ポリエステル樹脂、メラミン樹脂、ウレタン樹脂、ユリア樹脂等が挙げられる。
ゴム類としては、ウレタンゴム、シリコーンゴム、エチレン−プロピレンゴム、クロロプレンゴム、ブチル系ゴム、アクリロニトリル−ブタジエンゴム、スチレン−ブタジエンゴム、アクリルゴム、天然ゴム等が挙げられる。
【００１７】
これらの高分子材料は、単独で使用してもよいし、複数種を組み合わせたポリマーアロイやブロック共重合体として使用してもよい。
高分子材料の中でも、浴室１１の使用温度下において制振性能が発揮されやすいという観点から、ブチル系ゴムが好ましい。すなわち、ブチル系ゴムを含む基材１４ａを用いることで、浴室１１の使用温度下で優れた制振性能を発揮させることが容易となる。ブチル系ゴムとしては、ブチルゴム、ハロゲン化ブチルゴム、及びポリイソブチレンが挙げられる。これらのブチル系ゴムは、単独で使用してもよいし、複数種を組み合わせてもよい。基材１４ａ中におけるブチル系ゴムの含有量は、好ましくは７０質量％以上であり、より好ましくは８０質量％以上である。
【００１８】
高分子材料には、制振シート材１４の制振効果を高めるという観点から、ベンゾチアジル系化合物、ベンゾトリアゾール系化合物、ジフェニルアクリレート系化合物、正リン酸エステル系化合物及び芳香族第二級アミン系化合物から選ばれる少なくとも一種の制振性向上剤を含有させることが好ましい。
【００１９】
ベンゾチアジル系化合物としては、Ｎ，Ｎ−ジシクロヘキシルベンゾチアジル−２−スルフェンアミド（ＤＣＨＢＳＡ）、２−メルカプトベンゾチアゾール（ＭＢＴ）、ジベンゾチアジルスルフィド（ＭＢＴＳ）、Ｎ−シクロヘキシルベンゾチアジル−２−スルフェンアミド（ＣＢＳ）、Ｎ−ｔ−ブチルベンゾチアジル−２−スルフェンアミド（ＢＢＳ）、Ｎ−オキシジエチレンベンゾチアジル−２−スルフェンアミド（ＯＢＳ）、Ｎ，Ｎ−ジイソプロピルベンゾチアジル−２−スルフェンアミド（ＤＰＢＳ）から選ばれる少なくとも一種が挙げられる。
【００２０】
ベンゾトリアゾール系化合物としては、ベンゼン環にアゾール基が結合したベンゾトリアゾールを母核とし、これにフェニル基が結合したものであって、２−[２’−ハイドロキシ−３’−（３”,４”,５”,６”テトラハイドロフタリミデメチル）−５’−メチルフェニル]−ベンゾトリアゾール（２ＨＰＭＭＢ）、２−（２’−ハイドロキシ−５’−メチルフェニル）−ベンゾトリアゾール（２ＨＭＰＢ）、２−（２’−ハイドロキシ−３’−ｔ−ブチル−５’−メチルフェニル）−５−クロロベンゾトリアゾール（２ＨＢＭＰＣＢ）、２−（２’−ハイドロキシ−３’,５’−ジ−ｔ−ブチルフェニル）−５−クロロベンゾトリアゾール（２ＨＤＢＰＣＢ）、及び２−（２’−ハイドロキシ−５’−ｔ−オクチルフェニル）ベンゾトリアゾール（２ＨＯＰＢ）から選ばれる少なくとも一種が挙げられる。
【００２１】
ジフェニルアクリレート系化合物としては、エチル−２−シアノ−３,３−ジフェニルアクリレート（ＥＣＤＰＡ）、及びオクチル−２−シアノ−３，３−ジフェニルアクリレート（ＯＣＤＰＡ）から選ばれる少なくとも一種が挙げられる。
【００２２】
正リン酸エステル系化合物としては、例えばトリメチルホスフェート、トリエチルホスフェート、トリブチルホスフェート、トリス（２−エチルヘキシル）ホスフェート、トリス（ブトキシエチル）ホスフェート、トリフェニルホスフェート、トリクレジルホスフェート、トリキシレニルホスフェート、クレジルジフェニルホスフェート、及び２−エチルヘキシルジフェニルホスフェートから選ばれる少なくとも一種が挙げられる。
【００２３】
芳香族第二級アミン系化合物としては、例えばｐ−（ｐ−トルエンスルホニルアミド）ジフェニルアミン、Ｎ，Ｎ’−ジ−２−ナフチル−ｐ−フェニレンジアミン、Ｎ，Ｎ’−ジ−２−ナフチル−ｐ−フェニレンジアミン、Ｎ，Ｎ’−ジフェニル−ｐ−フェニレンジアミン、Ｎ−フェニル−Ｎ’−イソプロピル−ｐ−フェニレンジアミン、Ｎ−フェニル−Ｎ’−（１，３−ジメチルブチル）−ｐ−フェニレン時アミン、Ｎ−フェニル−１−ナフチルアミン、アルキル化ジフェニルアミン、オクチル化ジフェニルアミン及び４，４’−ビス（α，α−ジメチルベンジル）ジフェニルアミンから選ばれる少なくとも一種が挙げられる。
【００２４】
制振性向上剤の含有量は、基材１４ａの１００質量部に対して、好ましくは１〜２０質量部であり、より好ましくは５〜１５質量部である。
高分子材料には、充填剤を含有させることもできる。充填剤としては、例えばマイカ、炭酸カルシウム、タルク、カオリン、グラファイト及び硫酸バリウムが挙げられる。
【００２５】
基材１４ａの厚さは、例えば０．１〜１０ｍｍの範囲とされる。
制振シート材１４の有する拘束層１４ｂは、基材１４ａとともに制振シート材１４を拘束型の制振材としている。拘束層１４ｂを構成する金属箔としては、例えばアルミ箔、鉛箔、銅箔等が挙げられる。拘束層１４ｂの厚さは、例えば０．０１〜３ｍｍの範囲とされる。
【００２６】
木質層１５及び第２の繊維強化プラスチック層１６は、床構造を補強している。木質層１５は、合板であってもよいし、単板であってもよい。木質層１５の厚さは、例えば１〜２０ｍｍの範囲とされる。第２の繊維強化プラスチック層１６としては、上記の第１の繊維強化プラスチック層１３として例示したものが挙げられる。第２の繊維強化プラスチック層１６の厚さは、例えば０．１〜１０ｍｍの範囲とされる。
【００２７】
樹脂層１７は、床表面を構成することで、防水性を付与するとともに床表面の意匠性を高める。こうした樹脂層１７には、床の表面を滑らかに仕上げるという観点から、補強繊維は含まれていない。樹脂層１７を構成する樹脂材料としては、耐久性が得られやすいという観点から熱硬化性樹脂であることが好ましい。熱硬化性樹脂としては、上記高分子材料として例示した熱硬化性樹脂が挙げられる。熱硬化性樹脂は、単独で使用してもよいし、複数種を組み合わせてもよい。樹脂層１７の厚さは、例えば０．１〜１０ｍｍの範囲とされる。
【００２８】
こうした床構造を有する床材を製造する方法は、特に限定されず、例えば金型を用いた製造方法を挙げることができる。この製造方法では、まず金型に樹脂層１７を構成する樹脂材料を流し込んだ後に、その上に網状をなす補強繊維シートを載置する。次に、第２の繊維強化プラスチック層１６を構成するプラスチックを流し込んだ後に、木質層１５を構成する板材、制振シート材１４、第１の繊維強化プラスチック層１３を構成する補強繊維及びプラスチック、並びに、発泡樹脂層１２を構成する発泡樹脂材を順次載置して加熱することで容易に得ることができる。
【００２９】
上述した床構造は、主にユニットバスに適用される。このように構成された床構造では、剛性の高められている第１の繊維強化プラスチック層１３に、基材１４ａが支持されるとともに、その基材１４ａが拘束層１４ｂにより拘束されることで、優れた制振性能が発揮されるようになる。こうした床構造を有する浴室１１内において、例えばシャワーを使用したとき温水又は水の落下により床で生じる振動又は衝撃のエネルギーは、熱エネルギーに変換されるようになる。これにより、温水又は水が床に落下したときに発生する音が好適に抑制されるようになる。
【００３０】
次に、床構造について、騒音レベルを測定した測定例について説明する。
（測定例１）
図１（ｂ）に示される床構造を有する浴室（３４８０ｍｍ×２７７０ｍｍ、高さ２３６０ｍｍ）を製造した。発泡樹脂層１２は、発泡ウレタンからなる層（厚さ２０ｍｍ）である。第１の繊維強化プラスチック層１３は、ガラス繊維を補強繊維とするとともに不飽和ポリエステルをマトリックスとして形成した層（厚さ１．５ｍｍ）である。制振シート材１４は、アルミ箔（厚さ０．１ｍｍ）を拘束層１４ｂとしている。制振シート材の基材１４ａは、ブチル系ゴム９０質量部とベンゾチアジル系化合物１０質量部との混合物から成形した基材（厚さ１．５ｍｍ）である。木質層１５は、合板（９ｍｍ）から構成されている。第２の繊維強化プラスチック層１６は、ガラス繊維を補強繊維とするとともに不飽和ポリエステルをマトリックスとして形成した層（厚さ１．５ｍｍ）である。樹脂層１７は、不飽和ポリエステルを硬化した樹脂層（厚さ０．５ｍｍ）である。
【００３１】
（測定例２）
図３に示されるように、制振シート材１４を用いずに従来の床構造を構成した以外は測定例１と同様にして浴室を製造した。
【００３２】
（騒音レベルの測定）
浴室内のシャワーを使用したときの騒音レベルを計測した。シャワーヘッドは、浴室の隅部から水平方向に０．３ｍ離れた位置であって、床面からの高さ１．７ｍの位置に設置した。シャワーの水温は２３℃であり、水の流量は１０L／分とした。
【００３３】
騒音レベルの計測は、浴室内及び浴室外で行った。浴室内の騒音レベルは、浴室ドアの内側中央から水平方向に０．３ｍ離れた位置であって、床面からの高さ１ｍの位置で計測した。浴室外の騒音レベルは、浴室ドアの外側中央から水平方向に１ｍ離れた位置であって、床面からの高さ１ｍの位置で測定した。騒音計としては精密騒音計（ＬＡ−５１１０、株式会社小野測器製）を用いて、測定周波数は３１．５〜８０００Ｈｚの領域とするとともに、同領域のオーバーオール（Ｏ．Ａ）値を算出した。その結果を表１に示す。
【００３４】
【表１】
0005583445.tif 000002
表１に示されるように、測定例１では、８０００Ｈｚを除く各測定周波数において測定例２よりも騒音レベルが低減されている。また、測定例１では、オーバーオール値において測定例２よりも騒音レベルが低減されていることが分かる。また、測定例１の床構造では、制振シート材１４の基材１４ａがブチル系ゴムを含むため、その粘着力を発揮させることができる。これにより、第１の繊維強化プラスチック層１３に対する制振シート材１４の密着性が十分に得られることで、音の低減効果についての持続性も得られるようになる。
【００３５】
本実施形態によって発揮される効果について、以下に記載する。
（１）本実施形態の浴室１１の床構造は、金属箔からなる拘束層１４ｂを有する制振シート材１４の拘束層１４ｂとは反対側の面を第１の繊維強化プラスチック層１３に積層した構成を有している。このため、浴室１１内において樹脂層１７が上面に露出している床に温水又は水が落下したときに生じる音を低減することができる。従って、浴室内で生じる騒音や、床から壁や扉に伝わって浴室外に漏れる騒音を抑制することができる。また、こうした床構造とすることで、所定の防音性能を発揮させる範囲において床構造を薄肉化することも可能となる。
【００３６】
（２）制振シート材１４の上面に樹脂層１７を直接設けた場合、その樹脂層１７は制振シート材１４に支持されることになる。ここで、上記音を抑制する基材１４ａは、比較的軟質なものが多いため、こうした基材１４ａが樹脂層１７に積層されると、樹脂層１７の支持力は低下する傾向にある。こうした樹脂層１７を支持する支持力の低下により、樹脂層１７が撓みやすくなる結果、樹脂層１７の耐久性を低下させるおそれがある。この点、本実施形態では、制振シート材１４の上層側において、更に第２の繊維強化プラスチック層１６及び木質層１５が配置されている。こうした層は、樹脂層１７を支持する支持層として有効であるため、樹脂層１７の耐久性を高めることができるようになる。
【００３７】
（３）制振シート材１４の厚さを増すことで、上記音の低減効果は高まるものの、床構造の重量増を招くことになる。この点、制振シート材１４の基材１４ａがブチル系ゴムを含むことで、浴室１１の床の使用温度下（例えば２０℃〜４０℃）において制振性能が発揮されやすくなる。これにより、上記音の低減効果を維持しながら、床構造を軽量化することもできるようになる。また、ブチル系ゴムは比較的軟質であるため、ブチル系ゴムを含む基材１４ａを用いる場合には、上記（２）欄で述べたように制振シート材１４の上層側において、更に第２の繊維強化プラスチック層１６及び木質層１５が配置されることが好適である。また、ブチル系ゴムは、第１の繊維強化プラスチック層１３に対する密着性も良好であるため、床面の位置において、音の低減効果のばらつきが抑制されるようになる。
【００３８】
（４）制振シート材１４の基材１４ａが制振性向上剤を含有することで、振動又は衝撃のエネルギーは熱エネルギーに更に変換されやすくなる。このため、上記（１）及び（３）欄で述べた作用効果を更に高めることが容易となる。
【００３９】
なお、前記実施形態を次のように変更して構成してもよい。
・前記第２の繊維強化プラスチック層１６及び木質層１５を設けずに構成することもできる。この場合であっても、上記（１）欄で述べた作用効果を得ることができる。
【００４０】
・前記第２の繊維強化プラスチック層１６及び木質層１５のいずれか一方を設けずに構成することもできる。この場合であっても、第２の繊維強化プラスチック層１６及び木質層１５のいずれか一方の層により樹脂層１７が好適に支持される。すなわち、第２の繊維強化プラスチック層１６及び木質層１５の少なくとも一方を配置することで、上記（２）欄で述べたように、樹脂層１７の耐久性を高めることができるようになる。
【００４１】
・図２に示されるように、制振シート材１４の拘束層１４ｂを下層として配置するとともに、その拘束層１４ｂとは反対側の面（上面）に第１の繊維強化プラスチック層１３を積層した構成に変更してもよい。すなわち、前記実施形態の床構造を発泡樹脂層１２上に第２の繊維強化プラスチック層１６、木質層１５、制振シート材１４、第１の繊維強化プラスチック層１３、及び樹脂層１７が順に積層された床構造に変更してもよい。この場合であっても、制振シート材１４の基材１４ａが拘束層１４ｂ及び第１の繊維強化プラスチック層１３に挟持された構成により、上記（１）欄で述べた作用効果を得ることができる。またこの場合、樹脂層１７は第１の繊維強化プラスチック層１３により好適に支持されるため、上記（２）欄で述べたように、樹脂層１７の耐久性を高めることができるようになる。なお、図２に示される床構造では、制振シート材１４の下層側に木質層１５及び第２の繊維強化プラスチック層１６が順に配置されている。ここで、制振シート材１４の形状安定性を確保するという観点から、制振シート材１４を支持させる支持層として、木質層１５及び第２の繊維強化プラスチック層１６の少なくとも一方を設けることが好ましい。
【００４２】
次に、上記実施形態及び変更例から把握できる技術的思想について以下に記載する。
・前記制振シート材は、その拘束層を下層として配置されてなる浴室の床構造。
・前記制振シート材は、その拘束層を下層として配置されてなり、前記制振シート材の下層側には、当該制振シート材を支持させる支持層として、更に繊維強化プラスチック層及び木質層の少なくとも一方が配置されてなる浴室の床構造。
【符号の説明】
【００４３】
１１…浴室、１３…第１の繊維強化プラスチック層、１４…制振シート材、１４ａ…基材、１４ｂ…拘束層、１５…木質層、１６…第２の繊維強化プラスチック層、１７…樹脂層。
【図１】
0005583445.tif 000003
【図２】
0005583445.tif 000004
【図３】
0005583445.tif 000005